АЗОТСОДЕРЖАЩИЙ СПЛАВ ДЛЯ ЛЕГИРОВАНИЯ СТАЛИ И СПОСОБ ЕГО ПОЛУЧЕНИЯ

1. Способ получения азотсодержащего сплава для легирования стали, включающий приготовление порошка исходного материала и его азотирование в режиме горения в атмосфере азота при его повышенном давлении, отличающийся тем, что в качестве исходного материала используют порошок сплава, включающий кальций, кремний и железо при следующем их весовом соотношении, %:
кальций
10-40
кремний
40-65
кальций + кремний
60-99
железо
остальное
при этом размер частиц порошка не превышает 2,5 мм; порошок помещают в атмосферу азота, содержащую не менее 95 об.% азота при давлении 0,1-15,0 МПа, инициируют экзотермическую реакцию образования нитридов кальция и кремния путем локального нагрева порошка до температуры начала реакции в послойном режиме горения и поддерживают эти температуру и давление до окончания реакции в режиме послойного горения с последующим доазотированием в режиме объемного горения в течение 0,1-2,0 ч.
2. Способ по п.1, отличающийся тем, что исходный сплав дополнительно содержит 0,1-20% металлов, выбранных из ряда магний, барий, алюминий, титан, цирконий, ванадий, ниобий, хром и/или марганец.
3. Способ по п.1, отличающийся тем, что в качестве исходного материала используют смесь двух или нескольких сплавов, содержащих кальций, кремний и железо с различным соотношением компонентов.
4. Способ по п.1, отличающийся тем, что порошок исходного материала смешивают с одним или несколькими порошками металлов, выбранных из ряда алюминий, титан, хром и/или марганец, или их сплавами с железом, выбранными из ряда ферроалюминий, ферротитан, ферросилиций, феррованадий, феррониобий, феррохром, ферромарганец, ферросиликотитан, ферросиликоцирконий, ферросиликованадий, ферросиликохром и/или ферросиликомарганец, в количестве 10,0-50,0%.
5. Азотсодержащий сплав для легирования стали, полученный по одному из пп.1-4.
6. Азотсодержащий сплав для легирования стали по п.5, отличающийся тем, что компоненты в нем взяты в следующем весовом соотношении, %:
кальций
5-34
кремний
17-55
азот
11-29
железо
остальное
7. Азотсодержащий сплав для легирования стали по п.5, отличающийся тем, что он дополнительно содержит один или несколько металлов, выбранных из ряда магний, барий, алюминий, титан, цирконий, ванадий, ниобий, хром и/или марганец при следующем весовом соотношении компонентов, мас.%:
кальций
5-34
кремний
17-55
магний, барий, алюминий,
титан, цирконий, ванадий,
ниобий, хром и/или
марганец
0,1-40
азот
11-29
железо
остальное
8. Азотсодержащий сплав для легирования стали по п.7, отличающийся тем, что компоненты в нем взяты в следующем весовом соотношении, мас.%:
кальций
10-25
кремний
30-50
магний, барий, алюминий,
титан, цирконий, ванадий,
ниобий, хром и/или
марганец
0,5-10
азот
15-22
железо
остальное